"式Iの少なくとも1種類の化合物を含むことを特徴とする極性化合物の混合物を基礎とする液晶媒体。式中、R1およびR1は、それぞれ互いに独立に、1~15個のC原子を有するアルキルまたはアルコキシ基を表し、ただし加えて、これらの基における1個以上のCH2基は、それぞれ互いに独立に、O原子が互いに直接連結しないようにして、-C≡C-、-CF2O-、-CH=CH-、-O-、-CO-O-、-O-CO-で置き換えられていてもよく、ただし加えて、1個以上のH原子はハロゲンで置き換えられていてもよく、およびL1およびL2は、それぞれ互いに独立に、F、Cl、CF3またはCHF2を表す。式IIA、IIBおよびIICの化合物群より選択される1種類以上の化合物を追加的に含むことを特徴とする請求項1に記載の液晶媒体。式中、R2A、R2BおよびR2Cは、それぞれ互いに独立に、H、15個までのC原子を有するアルキル基を表し、該基は無置換であるか、CNまたはCF3で一置換されているか、または、ハロゲンで少なくとも一置換されており、ただし加えて、これらの基における1個以上のCH2基は、O原子が互いに直接連結しないようにして、-O-、-S-、-C≡C-、-CF2O-、-OCF2-、-OC-O-または-O-CO-で置き換えられていてもよく、L1~4は、それぞれ互いに独立に、FまたはClを表し、Z2およびZ2’は、それぞれ互いに独立に、単結合、-CH2CH2-、-CH=CH-、-CF2O-、-OCF2-、-CH2O-、-OCH2-、-COO-、-OCO-、-C2F4-、-CF=CF-、-CH=CHCH2O-を表し、pは、1または2を表し、qは、0または1を表し、およびvは、1~6を表す。式IIIの1種類以上の化合物を追加的に含むことを特徴とする請求項1または2に記載の液晶媒体。式中、R31およびR32は、それぞれ互いに独立に、12個までのC原子を有する直鎖状のアルキル、アルコキシアルキルまたはアルコキシ基を表し、およびZ3は、単結合、-CH2CH2-、-CH=CH-、-CF2O-、-OCF2-、-CH2O-、-OCH2-、-COO-、-OCO-、-C2F4-、-C4H9-、-CF=CF-を表す。媒体が式I-1~I-10の少なくとも1種類の化合物を含むことを特徴とする請求項1~3のいずれか一項に記載の液晶媒体。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表し、alkoxyおよびalkoxyは、それぞれ互いに独立に、1~6個のC原子を有する直鎖状のアルコキシ基を表し、L1およびL2は、それぞれ互いに独立に、FまたはClを表す。媒体が式L-1~L-11の少なくとも1種類の化合物を追加的に含むことを特徴とする請求項1~4のいずれか一項に記載の液晶媒体。式中、R、R1およびR2は、それぞれ互いに独立に、請求項2においてR2Aに示される意味を有し、alkylは、1~6個のC原子を有するアルキル基を表し、sは、1または2を表す。媒体が式T-1~T-21の少なくとも1種類のターフェニル類を追加的に含むことを特徴とする請求項1~5のいずれか一項に記載の液晶媒体。式中、Rは、1~7個のC原子を有する直鎖状のアルキルまたはアルコキシ基を表し、mは、1~6を表す。媒体が式O-1~O-16の少なくとも1種類の化合物を追加的に含むことを特徴とする請求項1~6のいずれか一項に記載の液晶媒体。式中、R1およびR2は、それぞれ互いに独立に、請求項2においてR2Aに示される意味を有する。媒体が式Inの少なくとも1種類のインダン化合物を追加的に含むことを特徴とする請求項1~7のいずれか一項に記載の液晶媒体。式中、R11、R12、R13は、1~5個のC原子を有する直鎖状のアルキル、アルコキシ、アルコキシアルキルまたはアルケニル基を表し、また、R12およびR13は、ハロゲンも追加的に表し、を表し、iは、0、1または2を表す。混合物全体における式Iの化合物の割合は1重量以上であることを特徴とする請求項1~8のいずれか一項に記載の液晶媒体。式Iの少なくとも1種類の化合物を少なくとも1種類の更なる液晶化合物と混合し、任意成分として添加剤を加えることを特徴とする請求項1~9のいずれか一項に記載の液晶媒体を調製する方法。電気光学的ディスプレイにおける請求項1~9のいずれか一項に記載の液晶媒体の使用。誘電体として請求項1~9のいずれか一項に記載の液晶媒体を含有することを特徴とするアクティブマトリクスアドレスを有する電気光学的ディスプレイ。VA、PSA、PS-VA、PALC、FFSまたはIPSディスプレイであることを特徴とする請求項12に記載の電気光学的ディスプレイ。下式の化合物。本発明は、特に、モニターおよびテレビ用途向けで、ECB効果またはIPSまたはFFS効果を基礎とし、上述の不具合を有していないか、低減された程度にのみ有する液晶混合物を提供する目的を基礎とする。特に、また、極度の高温および極度の低温においてもモニターおよびテレビが動作し、同時に短い応答時間を有し、同時に改良された信頼性挙動を有し、特に、長い動作時間後に画像の固着を有さないか、著しく低減されていることが保証されなければならない。驚くべきことに、液晶混合物中において、特に、負の誘電異方性を有するLC混合物中において、好ましくは、VAディスプレイ用に一般式Iの極性化合物を使用すれば、回転粘度、よって、応答時間を改良することが可能である。所謂、単環式化合物1個の環を有する化合物は、一般に、それらの相特性が劣っており、透明点が低いために、ネマチック液晶混合物中においては使用できない。しかしながら、式Iの化合物は、驚くべきことに、非常に低い回転粘度と、誘電異方性の高い絶対値とを同時に有する。従って、短い応答時間と同時に、良好な相特性および良好な低温挙動を有する液晶混合物、好ましくは、VA混合物を調製することが可能である。よって、本発明は、少なくとも1種類の式Iの化合物を含む液晶媒体に関する。同様に、本発明は式Iの化合物に関する。本発明による混合物は、好ましくは、70°C以上、好ましくは75°C以上、特には80°C以上の透明点を有する非常に広いネマチック相範囲と、非常に好ましい容量閾値と、保持率に対する比較的高い値と、同時に、-20°Cおよび-30°Cにおける非常に良好な低温安定性と、ならびに、非常に低い回転粘度および短い応答時間とを示す。本発明による混合物は、更に、回転粘度γ1の改良に加えて、応答時間を改良するための弾性定数K33の比較的高い値を観測できるという事実により区別される。本発明による混合物の幾つかの好ましい実施形態を下に示す。式Iの化合物において、R1およびR1は、それぞれ互いに独立に、好ましくは、直鎖状のアルコキシ、特には、OC2H5、OC3H7、OC4H9、OC5H11、OC6H13、更に、アルケニルオキシ、特に、OCH2CH=CH2、OCH2CH=CHCH3、OCH2CH=CHC2H5、更に、アルキル、特に、n-C3H7、n-C4H9、n-C5H11、n-C6H13を表す。式Iの好ましい化合物は、式I-1~I-10の化合物である。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表し、alkoxyおよびalkoxyは、それぞれ互いに独立に、1~8個のC原子を有する直鎖状のアルコキシ基を表し、L1およびL2は、それぞれ互いに独立に、FまたはClを表す。式I-1~I-10の化合物において、L1およびL2は、それぞれ互いに独立に、好ましくは、FまたはCl、特には、Fを表す。式I-6の化合物が特に好ましい。式I-6において、好ましくは、L1=L2=Fである。本発明による混合物は、非常に特に好ましくは、式I-6AまたはI-6Bの少なくとも1種類の化合物を含む。本発明による混合物は、非常に特に好ましくは、以下の群からの少なくとも1種類の化合物を含む。式Iおよびサブ式の化合物において、L1およびL2は、それぞれ互いに独立に、好ましくは、FまたはCl、特には、Fを表す。R1およびR1は、好ましくは、両者がアルコキシを表す。式Iの化合物は、例えば、以下の通り調製できる。同様に、本発明は、式I-6A-1~I-6A-14およびI-8A-1~I-8A-12の化合物に関する。本発明による媒体は、好ましくは、1種類、2種類、3種類または4種類以上、好ましくは、1種類、2種類または3種類の式Iの化合物を含む。式Iの化合物は、好ましくは、混合物全体を基礎として、1重量以上、好ましくは、5重量以上の量で液晶媒体中において用いられる。1種類以上の式Iの化合物を2~15重量含む液晶媒体が特に好ましい。本発明による液晶媒体の好ましい実施形態を下に示す。a式IIA、IIBおよびIICの化合物群より選択される1種類以上の化合物を追加的に含む液晶媒体。式中、R2A、R2BおよびR2Cは、それぞれ互いに独立に、H、15個までのC原子を有するアルキル基を表し、該基は無置換であるか、CNまたはCF3で一置換されているか、または、ハロゲンで少なくとも一置換されており、ただし加えて、これらの基における1個以上のCH2基は、O原子が互いに直接連結しないようにして、-O-、-S-、-C≡C-、-CF2O-、-OCF2-、-OC-O-または-O-CO-で置き換えられていてもよく、L1~4は、それぞれ互いに独立に、F、Cl、CF3またはCHF2を表し、Z2およびZ2’は、それぞれ互いに独立に、単結合、-CH2CH2-、-CH=CH-、-CF2O-、-OCF2-、-CH2O-、-OCH2-、-COO-、-OCO-、-C2F4-、-CF=CF-、-CH=CHCH2O-を表し、pは、1または2を表し、qは、0または1を表し、およびvは、1~6を表す。式IIAおよびIIBの化合物において、Z2は同一または異なる意味のいずれを有していてもよい。式IIBの化合物において、Z2およびZ2’は同一または異なる意味のいずれを有していてもよい。式IIA、IIBおよびIICの化合物において、R2A、R2BおよびR2Cは、それぞれ好ましくは、1~6個のC原子を有するアルキル、特に、CH3、C2H5、n-C3H7、n-C4H9、n-C5H11を表す。式IIAおよびIIBの化合物において、L1、L2、L3およびL4は、好ましくは、L1=L2=FおよびL3=L4=F、更に、L1=FおよびL2=Cl、L1=ClおよびL2=F、L3=FおよびL4=Cl、L3=ClおよびL4=Fを表す。式IIAおよびIIBにおいて、Z2およびZ2’は、好ましくは、それぞれ互いに独立に、単結合、更に、-C2H4-ブリッジを表す。式IIBにおいてZ2=-C2H4-の場合、Z2’は、好ましくは、単結合であり、Z2’=-C2H4-の場合、Z2は、好ましくは、単結合である。式IIAおよびIIBの化合物において、OCvH2v1は、好ましくは、OCvH2v1、更に、CVH2v1を表す。式IICの化合物において、OCvH2v1は、好ましくは、CVH2v1を表す。式IICの化合物において、L3およびL4は、それぞれ好ましくは、Fを表す。式IIA、IIBおよびIICの好ましい化合物を下に示す。式中、alkylおよびalkylは、それぞれ互いに独立に、1~6個のC原子を有する直鎖状のアルキル基を表す。本発明による特に好ましい混合物は、式IIA-2、IIA-8、IIA-14、IIA-29、IIA-35、IIB-2、IIB-11、IIB-16およびIIC-1の1種類以上の化合物を含む。混合物全体における式IIAおよび/またはIIBの化合物の割合は、好ましくは、少なくとも20重量である。本発明による特に好ましい媒体は、式IIC-1の少なくとも1種類の化合物を、好ましくは、3重量より多く、特に、5重量より多く、特に好ましくは、5~25重量の量で含む。式中、alkylおよびalkylは上で示される意味を有する。b式IIIの1種類以上の化合物を追加的に含む液晶媒体。式中、R31およびR32は、それぞれ互いに独立に、12個までのC原子を有する直鎖状のアルキル、アルコキシアルキルまたはアルコキシ基を表し、およびZ3は、単結合、-CH2CH2-、-CH=CH-、-CF2O-、-OCF2-、-CH2O-、-OCH2-、-COO-、-OCO-、-C2F4-、-C4H8-、-CF=CF-を表す。式IIIの好ましい化合物を下に示す。式中、alkylおよびalkylは、それぞれ互いに独立に、1~6個のC原子を有する直鎖状のアルキル基を表す。本発明による媒体は、好ましくは、式IIIaおよび/または式IIIbの少なくとも1種類の化合物を含む。混合物全体における式IIIの化合物の割合は、好ましくは、少なくとも5重量である。c下式の化合物を、好ましくは、5重量以上、特に、10重量以上の総量で追加的に含む液晶媒体。下の化合物を含む本発明による混合物が更に好ましい。d下式の1種類以上の四環式化合物を追加的に含む液晶媒体。式中、R7~10は、それぞれ互いに独立に、請求項2においてR2Aに示される意味の1つを有し、およびwおよびxは、それぞれ互いに独立に、1~6を表す。式V-9の少なくとも1種類の化合物を含む混合物が特に好ましい。e式Y-1~Y-6の1種類以上の化合物を追加的に含む液晶媒体。式中、R14~R19は、それぞれ互いに独立に、1~6個のC原子を有するアルキルまたはアルコキシ基を表し;zおよびmは、それぞれ互いに独立に、1~6を表し;xは、0、1、2または3を表す。本発明による媒体は、特に好ましくは、式Y-1~Y-6の1種類以上の化合物を、好ましくは、5重量以上の量で含む。f式T-1~T-21の1種類以上のフッ素化されたターフェニル類を追加的に含む液晶媒体。式中、Rは1~7個のC原子を有する直鎖状のアルキルまたはアルコキシ基を表し、m=0、1、2、3、4、5または6であり、nは、0、1、2、3または4を表す。Rは、好ましくは、メチル、エチル、プロピル、ブチル、ペンチル、ヘキシル、メトキシ、エトキシ、プロポキシ、ブトキシ、ペントキシを表す。本発明による媒体は、好ましくは、式T-1~T-21のターフェニル類を、2~30重量、特に5~20重量の量で含む。式T-1、T-2、T-20およびT-21の化合物が特に好ましい。これらの化合物において、Rは、好ましくは、それぞれ1~5個のC原子を有するアルキル、更に、アルコキシを表す。式T-20の化合物において、Rは、好ましくは、アルキルまたはアルケニル、特には、アルキルを表す。式T-21の化合物において、Rは、好ましくは、アルキルを表す。混合物のΔn値が0.1以上に意図されている場合、ターフェニル類が、好ましくは、本発明による混合物において用いられる。好ましい混合物は、化合物群T-1~T-21より選択される1種類以上のターフェニル化合物を2~20重量で含む。g式B-1~B-3の1種類以上のビフェニル類を追加的に含む液晶媒体。式中、alkylおよびalkylは、それぞれ互いに独立に、1~6個のC原子を有する直鎖状のアルキル基を表し、およびalkenylおよびalkenylは、それぞれ互いに独立に、2~6個のC原子を有する直鎖状のアルケニル基を表す。混合物全体における式B-1~B-3のビフェニル類の割合は、好ましくは、少なくとも3重量、特に5重量以上である。式B-1~B-3の化合物のなかでも、式B-2の化合物が特に好ましい。特に好ましいビフェニル類は以下である。式中、alkylは、1~6個のC原子を有するアルキル基を表す。本発明による媒体は、特に好ましくは、式B-1aおよび/またはB-2cの1種類以上の化合物を含む。h式Z-1~Z-7の少なくとも1種類の化合物を含む液晶媒体。式中、Rおよびalkylは上で示される意味を有する。i式O-1~O-16の少なくとも1種類の化合物を含む液晶媒体。式中、R1およびR2は、R2Aに示される意味を有する。R1およびR2は、好ましくは、それぞれ互いに独立に、直鎖状のアルキルを表す。好ましい媒体は、式O-1、O-3、O-4、O-5、O-9、O-13、O-14、O-15および/またはO-16の1種類以上の化合物を含む。本発明による混合物は、非常に特に好ましくは、式O-9、O-15および/またはO-16の化合物を、特に、5~30の量で含む。式O-15およびO-16の好ましい化合物を下に示す。本発明による媒体は、特に好ましくは、式O-15aおよび/または式O-15bの3環式化合物を、1種類以上の式O-16a~O-16dの2環式化合物と組み合わせて含む。式O-16a~O-16dの2環式化合物より選択される1種類以上の化合物と組み合わせて式O-15aおよび/またはO-15bの化合物の全体の割合は、5~40、非常に特に好ましくは、15~35である。非常に特に好ましい混合物は、化合物O-15aおよびO-16aを含む。化合物O-15aおよびO-16aは、好ましくは、混合物全体を基礎として15~35、特に好ましくは15~25、特に好ましくは18~22の濃度において、混合物中に存在する。非常に特に好ましい混合物は、化合物O-15bおよびO-16aを含む。化合物O-15bおよびO-16aは、好ましくは、混合物全体を基礎として15~35、特に好ましくは15~25、特に好ましくは18~22の濃度において、混合物中に存在する。非常に特に好ましい混合物は、以下の3種類の化合物を含む。化合物O-15a、O-15bおよびO-16aは、好ましくは、混合物全体を基礎として15~35、特に好ましくは15~25、特に好ましくは18~22の濃度において、混合物中に存在する。j本発明による好ましい液晶媒体は、例えば、式N-1~N-5の化合物などのテトラヒドロナフチルまたはナフチル単位を含有する1種類以上の物質を含む。式中、R1NおよびR2Nは、それぞれ互いに独立に、R2Aに示される意味を有し、好ましくは、直鎖状のアルキル、直鎖状のアルコキシまたは直鎖状のアルケニルを表し、およびZ1およびZ2は、それぞれ互いに独立に、-C2H4-、-CH=CH-、-CH24-、-CH23O-、-OCH23-、-CH=CHCH2CH2-、-CH2CH2CH=CH-、-CH2O-、-OCH2-、-COO-、-OCO-、-C2F4-、-CF=CF-、-CF=CH-、-CH=CF-、-CF2O-、-OCF2-、-CH2-または単結合を表す。k好ましい混合物は、式BCのジフルオロジベンゾクロマン化合物、式CRのクロマン類、式PH-1およびPH-2のフッ素化フェナントレン類、式BFのフッ素化ジベンゾフラン類の群より選択される1種類以上の化合物を含む。式中、RB1、RB2、RCR1、RCR2、R1、R2は、それぞれ互いに独立に、R2Aの意味を有し、cは0、1または2である。本発明による混合物は、好ましくは、式BC、CR、PH-1、PH-2および/またはBFの化合物を、3~20重量の量、特に3~15重量の量で含む。式BCおよびCRの特に好ましい化合物は、化合物BC-1~BC-7およびCR-1~CR-5である。式中、alkylおよびalkylは、それぞれ互いに独立に、1~6個のC原子を有する直鎖状のアルキル基を表し、およびalkenylおよびalkenylは、それぞれ互いに独立に、2~6個のC原子を有する直鎖状のアルケニル基を表す。式BC-2の1種類、2種類または3種類の化合物を含む混合物が、非常に特に好ましい。l好ましい混合物は、式Inの1種類以上のインダン化合物を含む。式中、R11、R12、R13は、それぞれ互いに独立に、1~6個のC原子を有する直鎖状のアルキル、アルコキシ、アルコキシアルキルまたはアルケニル基を表し、R12およびR13は、追加してハロゲン、好ましくはFを表し、を表し、iは、0、1または2を表す。式Inの好ましい化合物は、下に示される式In-1~In-16の化合物である。式In-1、In-2、In-3およびIn-4の化合物が特に好ましい。本発明による混合物において、式Inおよびサブ式In-1~In-16の化合物は、好ましくは5重量以上、特に5~30重量、非常に特に好ましくは5~25重量の濃度で用いる。m好ましい混合物は、式L-1~L-11の1種類以上の化合物を追加的に含む。式中、R、R1およびR2は、それぞれ互いに独立に、請求項2においてR2Aに示される意味を有し、alkylは1~6個のC原子を有するアルキル基を表す。sは1または2を表す。式L-1およびL-4、特に、L-4の化合物が特に好ましい。式L-1~L-11の化合物は、好ましくは5~50重量、特に5~40重量、非常に特に好ましくは10~40重量の濃度で用いる。特に好ましい混合物の考え方を下に示す。使用される頭字語は、表Aにおいて説明される。nおよびmは、それぞれ互いに独立に、1~6を表す。本発明による混合物は、好ましくは、L1=L2=FおよびR1=R1=alkoxyである式Iの化合物、CPY-n-Om、特に、CPY-2-O2、CPY-3-O2および/またはCPY-5-O2を、混合物全体を基礎として、好ましくは5より多く、特に10~30の濃度で、および/またはCY-n-Om、好ましくは、CY-3-O2、CY-3-O4、CY-5-O2および/またはCY-5-O4を、混合物全体を基礎として、好ましくは5より多く、特に15~50の濃度で、および/またはCCY-n-Om、好ましくは、CCY-4-O2、CCY-3-O2、CCY-3-O3、CCY-3-O1および/またはCCY-5-O2を、混合物全体を基礎として、好ましくは5より多く、特に10~30の濃度で、および/またはCLY-n-Om、好ましくは、CLY-2-O4、CLY-3-O2および/またはCLY-3-O3を、混合物全体を基礎として、好ましくは5より多く、特に10~30の濃度で、および/またはCK-n-F、好ましくは、CK-3-F、CK-4-Fおよび/またはCK-5-Fを、混合物全体を基礎として、好ましくは5より多く、特に5~25の濃度で含む。更に、以下の混合の考え方を含む本発明による混合物が好ましいnおよびmは、それぞれ互いに独立に、1~6を表す。:CPY-n-OmおよびCY-n-Omを、混合物全体を基礎として、好ましくは、10~80の濃度で、および/またはCPY-n-OmおよびCK-n-Fを、混合物全体を基礎として、好ましくは、10~70の濃度で、および/またはCPY-n-OmおよびCLY-n-Omを、混合物全体を基礎として、好ましくは、10~80の濃度。本発明は、更に、請求項1~9のいずれか一項に記載される液晶媒体を誘電体として含有することを特徴とし、ECB、VA、PS-VA、IPSまたはFFS効果を基礎としてアドレスするアクティブマトリクスを有する電気光学的ディスプレイに関する。本発明による液晶媒体は、好ましくは-20°C以下~70°C以上、特に好ましくは-30°C以下~80°C以上、非常に特に好ましくは-40°C以下~90°C以上のネマチック相を有する。本明細書において、表現ネマチック相を有するは、一方で、対応する温度における低温においてスメクチック相および結晶化が確認されず、他方で、ネマチック相から加熱しても依然として透明化が起きないことを意味する。低温における検討は対応する温度において流動粘度計中で行なわれ、電気光学的な使用に対応する層厚を有する試験用セル中において少なくとも100時間保存して確認する。対応する試験用セル中において-20°Cの温度における保存安定性が1000時間以上の場合、媒体はこの温度において安定であるとする。-30°Cおよび-40°Cの温度において、対応する時間は、それぞれ500時間および250時間である。高温においては、毛細管中で従来法によって透明点を測定する。液晶混合物は、好ましくは、少なくとも60Kのネマチック相範囲と、20°Cにおいて最大で30mm2s-1の流動粘度ν20を有する。液晶混合物における複屈折率Δnの値は、一般に、0.07および0.16の間、好ましくは、0.08および0.12の間である。本発明による液晶混合物は、-0.5~-8.0、特に-2.5~-6.0のΔεを有し、ただしΔεは誘電異方性を表す。20°Cにおける回転粘度γ1は、好ましくは、165mPas以下、特に140mPas以下である。本発明による液晶媒体は、閾電圧V0について比較的低い値を有する。それらは、好ましくは1.7V~3.0V、特に好ましくは2.5V以下、非常に特に好ましくは2.3V以下の範囲内である。本発明においては、用語閾電圧は、他に明示しない限り、フレデリックス閾値としても知られる容量閾値V0に関する。加えて、本発明による液晶媒体は、液晶セル中において、電圧保持率に対して高い値を有する。一般に、低いアドレス電圧または閾電圧を有する液晶媒体は、より高いアドレス電圧または閾電圧を有するものよりも低い電圧保持率を示し、逆もそうである。本発明において、用語誘電的に正の化合物はΔε>1.5を有する化合物を表し、用語誘電的に中性の化合物は-1.5≦Δε≦1.5を有するものを表し、用語誘電的に負の化合物はΔε<-1.5を有するものを表す。本明細書において、化合物の誘電異方性は10の化合物を液晶ホストに溶解して決定され、それぞれの場合で20μmの層厚でホメオトロピックおよびホモジニアス表面配向を有する少なくとも1つの試験用セル中で1kHzにおいて、結果として得られる混合物のキャパシタンスを決定する。測定電圧は典型的には0.5V~1.0Vであるが、検討されるそれぞれの液晶混合物の容量閾値よりも常に低くする。本発明において示される全ての温度の値は°Cである。本発明による混合物は、例えば、VAN、MVA、S-PVA、ASV、PSApolymersustainedVA:ポリマー維持VAおよびPS-VApolymerstabilizedVA:ポリマー安定化VAなどの全てのVA-TFT用途に適切である。それらは、更に、負のΔεを有するIPSin-planeswitching:面内スイッチングおよびFFSfringefieldswitching:フリンジ場スイッチング用途に適切である。本発明によるディスプレイにおけるネマチック液晶混合物は、一般に、それ自身、1種類以上の個々の化合物から成る2種類の成分AおよびBを含む。成分Aは著しい負の誘電異方性を有し、ネマチック相へ-0.5以下の誘電異方性を与える。式Iの1種類以上の化合物に加え、成分Aは、好ましくは、式IIA、IIBおよび/またはIICの化合物、更に、式IIIの化合物を含む。成分Aの割合は、好ましくは、45および100の間、特に60および100の間である。成分Aのためには、-0.8以下のΔεの値を有する1種類またはそれ以上の個々の化合物1種類または複数種類が好ましくは選択される。混合物全体における割合Aが小さくなるほど、この値をより負としなければならない。成分Bは明瞭なネマトゲン性、および、20°Cにおいて30mm2s-1以下、好ましくは25mm2s-1以下の流動粘度を有する。成分Bにおける特に好ましい個々の化合物は、20°Cにおいて18mm2s-1以下、好ましくは12mm2s-1以下の流動粘度を有する非常に低粘度のネマチック液晶である。成分Bはモノトロピック性またはエナンチオトロピック性のネマチックであり、スメクチック相を有さず、液晶混合物において非常に低い温度までスメクチック相の発生を防止することができる。例えば、高いネマトゲン性の各種材料をスメクチック液晶混合物に加える場合、達成されるスメクチック相の抑制の程度を通して、これらの材料のネマトゲン性を比較できる。また、混合物は、1.5以上のΔεの誘電異方性を有する化合物を含む成分Cを含んでも構わない。所謂これらの正の化合物は、一般に、混合物全体を基礎として20重量以下の量で、負の誘電異方性の混合物中に存在する。多数の適切な材料が文献より当業者に知られている。式IIIの化合物が特に好ましい。加えて、また、これらの液晶相は18種類を超える成分、好ましくは18~25種類の成分を含むこともある。式Iの1種類以上の化合物に加え、相は、好ましくは4~15種類、特に5~12種類、特に好ましくは10種類未満の式IIA、IIBおよび/またはIICおよび任意成分としてIIIの化合物を含む。式Iの化合物および式IIA、IIBおよび/またはIICおよび任意成分としてIIIの化合物に加え、他の構成成分も、また、例えば、混合物全体の45まで、しかし、好ましくは35まで、特に10までの量で存在してもよい。他の構成成分は、好ましくは、ネマチックまたはネマトゲン性の物質、特に、アゾキシベンゼン類、ベンジリデンアニリン類、ビフェニル類、ターフェニル類、安息香酸フェニルまたはシクロヘキシル類、シクロヘキサンカルボン酸フェニルまたはシクロヘキシル類、フェニルシクロヘキサン類、シクロヘキシルビフェニル類、シクロヘキシルシクロヘキサン類、シクロヘキシルナフタレン類、1,4-ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換桂皮酸エステル類に分類される既知の物質より選択される。このタイプの液晶相の構成成分として適する最も重要な化合物は、式IVで特徴付けることができる。式中、LおよびEは、それぞれ、1,4-二置換ベンゼンおよびシクロヘキサン環、4,4’-二置換ビフェニル、フェニルシクロヘキサンおよびシクロへキシルシクロヘキサン構造、2,5-二置換ピリミジンおよび1,3-ジオキサン環、2,6-二置換ナフタレン、ジおよびテトラヒドロナフタレン、キナゾリンおよびテトラヒドロキナゾリンにより形成される群からの炭素またはヘテロ環式環構造を表し、Gは、-CH=CH-、-NO=N-、-CH=CQ-、-CH=NO-、-C≡C-、-CH2-CH2-、-CO-O-、-CH2-O-、-CO-S-、-CH2-S-、-CH=N-、-COO-Phe-COO-、-CF2O-、-CF=CF-、-OCF2-、-OCH2-、-CH24-、-CH23O-またはC-C単結合であり、Qはハロゲン、好ましくは塩素、または、-CNを表し、および、R20およびR21は、それぞれ、18個までの、好ましくは8個までの炭素原子を有するアルキル、アルケニル、アルコキシ、アルコキシアルキルまたはアルコキシカルボニルオキシを表し、あるいは、これらの基の1つは、CN、NC、NO2、NCS、CF3、SF5、OCF3、F、ClまたはBrを表す。これらの化合物の殆どにおいて、R20およびR21は互いに異なっており、これらの基の一方は、通常、アルキルまたはアルコキシ基である。また、提案された置換基の他に変種も一般的である。多くのそのような物質またはそれらの混合物も商業的に入手できる。全てのこれらの物質は、文献より既知の方法によって調製できる。また、当業者には言うまでもなく、本発明によるVA、IPSまたはFFS混合物は、例えば、H、N、O、ClおよびFが対応する同位体で置き換えられた化合物も含んでも構わない。更に、例えば、米国特許第6,861,107号明細書で開示される通りの重合性化合物、いわゆる反応性メソゲンRM:reactivemesogenを、混合物を基礎として好ましくは0.12~5重量、特に好ましくは0.2~2重量の濃度で、本発明による混合物に加えてもよい。また、これらの混合物は、例えば、米国特許第6,781,665号明細書に記載される通りの開始剤を含んでもよい。開始剤、例えば、Ciba社製Irganox-1076を、好ましくは、重合性化合物を含む混合物に0~1の量で加える。このタイプの混合物は、反応性メソゲンの重合が液晶混合物中において起こるよう意図されている所謂ポリマー安定化VAモードPS-VA:polymer-stabilisedVAまたはPSApolymersustainedVA:ポリマー維持VA用に使用できる。このための前提条件は、液晶混合物自身が重合性成分を一切含んでいないことである。本発明の好ましい実施形態において、重合性化合物は式Mの化合物より選択される。式中、個々の基は以下の意味を有する。RMaおよびRMbは、それぞれ互いに独立に、P、P-Sp-、H、ハロゲン、SF5、NO2、アルキル、アルケニルまたはアルキニル基を表し、ただし、基RMaおよびRMbの少なくとも一方は、好ましくは、基PまたはP-Sp-を表すか含有し、Pは、重合性基を表し、Spは、スペーサー基または単結合を表し、AM1およびAM2は、それぞれ互いに独立に、芳香族、ヘテロ芳香族、脂環式またはヘテロ環式基これらは、好ましくは、4~25個の環原子、好ましくは、C原子を有し、該基は、また、縮合環を包含するか含有してもよく、該基はLで単置換または多置換されていてもよい。を表し、Lは、P、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、6~20個のC原子を有する置換されていてもよいアリール、または、1~25個のC原子を有する直鎖状または分岐状のアルキル、アルコキシ、アルキルカルボニル、アルコキシカルボニル、アルキルカルボニルオキシまたはアルコキシカルボニルオキシただし加えて、これらの基において1個以上のH原子は、F、Cl、PまたはP-Sp-で置き換えられていてもよい。、好ましくは、P、P-Sp-、H、OH、CH2OH、ハロゲン、SF5、NO2、アルキル、アルケニルまたはアルキニル基を表し、Y1は、ハロゲンを表し、ZM1は、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n1-、-CF2CH2-、-CH2CF2-、-CF2n1-、-CH=CH-、-CF=CF-、-C≡C-、-CH=CH-、-COO-、-OCO-CH=CH-、-CR0R00または単結合を表し、R0およびR00は、それぞれ互いに独立に、H、または、1~12個のC原子を有するアルキルを表し、Rxは、P、P-Sp-、H、ハロゲン、1~25個のC原子を有する直鎖状、分岐状または環状のアルキルただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、Cl、PまたはP-Sp-で置き換えられていてもよい。、6~40個のC原子を有する置換されていてもよいアリールまたはアリールオキシ基、または、2~40個のC原子を有する置換されていてもよいヘテロアリールまたはヘテロアリールオキシ基を表し、m1は、0、1、2、3または4を表し、およびn1は、1、2、3または4を表し、ただし、基RMa、RMbおよび存在する置換基Lからの少なくとも1個、好ましくは、1個、2個または3個、特に好ましくは、1個または2個は、基PまたはP-Sp-を表すか、基PまたはP-Sp-の少なくとも一方を含有する。式Mの特に好ましい化合物は、RMaおよびRMbが、それぞれ互いに独立に、P、P-Sp-、H、F、Cl、Br、I、-CN、-NO2、-NCO、-NCS、-OCN、-SCN、SF5、または、1~25個のC原子を有する直鎖状または分岐状のアルキルただし加えて、1個以上の隣接していないCH2基は、Oおよび/またはS原子が互いに直接連結しないようにして、それぞれ互いに独立に、-CR0=CR00-、-C≡C-、-NR00-、-O-、-S-、-CO-、-CO-O-、-O-CO-、-O-CO-O-で置き換えられていてもよく、ただし加えて、1個以上のH原子は、F、Cl、Br、I、CN、PまたはP-Sp-で置き換えられていてもよい。を表し、ただし、基RMaおよびRMbの少なくとも一方は、好ましくは、基PまたはP-Sp-を表すか含み、AM1およびAM2は、それぞれ互いに独立に、1,4-フェニレン、ナフタレン-1,4-ジイル、ナフタレン-2,6-ジイル、フェナントレン-2,7-ジイル、アントラセン-2,7-ジイル、フルオレン-2,7-ジイル、クマリン、フラボンただし加えて、これらの基における1個以上のCH基はNで置き換えられていてもよい。、シクロヘキサン-1,4-ジイルただし加えて、1個以上の隣接していないCH2基は、Oおよび/またはSで置き換えられていてもよい。、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイルまたはオクタヒドロ-4,7-メタノインダン-2,5-ジイルを表し、ただし、これらの全ての基は無置換でもLで一置換または多置換されていてもよく、Lは、P、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、6~20個のC原子を有する置換されていてもよいアリール、または、1~25個のC原子を有する直鎖状または分岐状のアルキル、アルコキシ、アルキルカルボニル、アルコキシカルボニル、アルキルカルボニルオキシまたはアルコキシカルボニルオキシただし加えて、これらの基において1個以上のH原子は、F、Cl、PまたはP-Sp-で置き換えられていてもよい。を表し、Pは、重合性基を表し、Y1は、ハロゲンを表し、Rxは、P、P-Sp-、H、ハロゲン、1~25個のC原子を有する直鎖状、分岐状または環状のアルキルただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、Cl、PまたはP-Sp-で置き換えられていてもよい。、6~40個のC原子を有する置換されていてもよいアリールまたはアリールオキシ基、または、2~40個のC原子を有する置換されていてもよいヘテロアリールまたはヘテロアリールオキシ基を表すものである。RMaおよびRMbの一方または両方がPまたはP-Sp-を表す式Mの化合物が非常に特に好ましい。本発明による液晶媒体およびPS-VAディスプレイまたはPSAディスプレイにおける使用に適切で好ましいRMは、例えば、以下の式より選択される。式中、個々の基は以下の意味を有する:P1およびP2は、それぞれ互いに独立に、重合性基好ましくは、Pに対して、上および下で示される意味の1つを有する。、特に好ましくは、アクリレート、メタクリレート、フルオロアクリレート、オキセタン、ビニルオキシまたはエポキシ基を表し、Sp1およびSp2は、それぞれ互いに独立に、単結合またはスペーサー基好ましくは、Spに対して、上および下で示される意味の1つを有する。、特に好ましくは、-CH2p1-、-CH2p1-O-、-CH2p1-CO-O-または-CH2p1-O-CO-O-を表し、式中、p1は1~12の整数であり、ただし、最後に述べた基において隣接する環への連結はO原子を介して起こり、ただし、また、基P1-Sp1-およびP2-Sp2-の一方はRaaを表してもよく、Raaは、H、F、Cl、CN、または、1~25個のC原子を有する直鎖状または分岐状のアルキルただし加えて、1個以上の隣接していないCH2基は、Oおよび/またはS原子が互いに直接連結しないようにして、それぞれ互いに独立に、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、1~12個のC原子を有し直鎖状または分岐状で一フッ素化または多フッ素化されていてもよいアルキル、アルコキシ、アルケニル、アルキニル、アルキルカルボニル、アルコキシカルボニルまたはアルキルカルボニルオキシただし、アルケニルおよびアルキニル基は少なくとも2個のC原子を有し、分岐状の基は少なくとも3個のC原子を有する。を表し、R0およびR00は、それぞれ互いに独立に、それぞれの出現において同一または異なって、Hまたは1~12個のC原子を有するアルキルを表し、RyおよびRzは、それぞれ互いに独立に、H、F、CH3またはCF3を表し、ZM1は、-O-、-CO-、-CRyRz-または-CF2CF2-を表し、ZM2およびZM3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、または、1~12個のC原子を有し直鎖状または分岐状で一フッ素化または多フッ素化されていてもよいアルキル、アルコキシ、アルケニル、アルキニル、アルキルカルボニル、アルコキシカルボニルまたはアルキルカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、およびxは、0または1を表す。適切な重合性化合物は、例えば、表Dに列記されている。本出願による液晶媒体は、好ましくは、総量で0.1~10、好ましくは0.2~4.0、特に好ましくは0.2~2.0の重合性化合物を含む。式Mの重合性化合物が特に好ましい。本発明による混合物は、更に、例えば、安定剤、抗酸化剤、UV吸収剤、ナノ粒子、ミクロ粒子などの従来の添加剤を含んでよい。本発明による液晶ディスプレイの構造は、例えば、欧州特許出願公開第0240379号公報に記載される通りの通常の構成に対応する。以下の例は、本発明を制限することなく、本発明を説明することを意図している。上および下において、パーセントのデータは重量パーセントを表し、全ての温度は摂氏度で示されている。本特許出願を通して、1,4-シクロへキシレン環および1,4-フェニレン環を以下の通り表す。式IIAおよび/またはIIBおよび/またはIICの化合物、式Iの1種類以上の化合物に加え、本発明による混合物は、好ましくは、下に示す表Aからの1種類以上の化合物を含む。<表A>以下の略称を使用する:n、m、m’、z:それぞれ互いに独立に、1、2、3、4、5または6;OCmH2m1はOCmH2m1またはCmH2m1を意味する。本発明によって使用できる液晶混合物は、それ自体従来の様式で調製される。一般に、より少量で使用される成分の所望の量を、主要な組成を構成する成分中で、有利には昇温して溶解する。また、有機溶媒、例えば、アセトン、クロロホルムまたはメタノール中の成分の溶液を混合し、完全に混合後に、例えば、蒸留によって溶媒を再び除去することも可能である。適切な添加剤を利用することで、本発明による液晶相を、例えば、これまで開示されてきたECB、VAN、IPS、GHまたはASM-VALCDディスプレイの任意のタイプにおいて液晶相を用いることができるように改変できる。また、誘電体は、例えば、UV吸収剤、抗酸化剤、ナノ粒子およびフリーラジカル補足剤などの当業者に既知で文献に記載される更なる添加剤を含んでもよい。例えば、0~15の多色性色素、安定化剤またはキラルドーパントを加えることができる。本発明による混合物に適切な安定剤は、特に、表Bに列記されるものである。例えば、0~15の多色性色素を加えることができ、更に、導電性塩、好ましくは、4-ヒドロキシ安息香酸エチルジメチルドデシルアンモニウム、テトラフェニルボラン酸テトラブチルアンモニウムまたはクラウンエーテル類の錯塩例えば、Hallerら、Mol.Cryst.Liq.Cryst.24巻、249~258頁1973年参照を、導電性を改良するために添加することができ、または、誘電異方性、粘度および/またはネマチック相の配向を改変するための物質を加えることもできる。このタイプの物質は、例えば、ドイツ国特許出願公開第2209127、2240864、2321632、2338281、2450088、2637430および2853728号公報に記載されている。表Bに、本発明による混合物に添加できる可能なドーパントを示す。混合物がドーパントを含む場合、0.01~4重量、好ましくは0.1~1.0重量の量で用いる。<表B>例えば、混合物の総量を基礎として10重量まで、好ましくは0.01~6重量、特に0.1~3重量の量で、本発明による混合物に添加できる安定剤を下で表Cに示す。好ましい安定剤は、特に、BHT誘導体、例えば、2,6-ジ-tert-ブチル-4-アルキルフェノール類およびTinuvin770である。<表C>n=1~12好ましくは、PSAおよびPS-VA用途における本発明による混合物における使用に適する反応性メソゲンを下で表Dに示す。<表D>以下の例は、本発明を制限することなく説明することを意図する。例において、m.p.は融点を摂氏度で表し、Cは液晶物質の透明点を摂氏度で表し;沸点はb.p.で表される。更に:Cは結晶固体状態を表し、Sはスメクチック相を表し添字は相のタイプを表し、Nはネマチック状態を表し、Chはコレステリック相を表し、Iは等方相を表し、Tgはガラス転移点を表す。2つの記号の間の数字は、転移温度を摂氏度で示す。式Iの化合物の光学的異方性Δnを決定するために使用されるホスト混合物は、商業的に入手可能な混合物ZLI-4792メルク社である。誘電異方性Δεは、入手可能な混合物ZLI-2857を使用して決定する。検討されるべき化合物の物理的データは、検討されるべき化合物を添加し、用いられる化合物を100に外挿した後におけるホスト混合物の誘電定数の変化より得られる。溶解性にもよるが、一般に、検討されるべき化合物の10をホスト混合物に溶解する。他に示さない限り、部またはパーセントのデータは重量部または重量パーセントを表す。定型操作とは、水を加え、混合物を塩化メチレンで抽出し、相を分離し、有機相を乾燥および蒸発させ、生成物を結晶化および/またはクロマトグラフィーで精製することを意味する。<例1>最初に750mlのTHF中に100g0.54molの2,3-ジフルオロブトキシベンゼンを導入し、-70°Cに冷却する。次いで、ヘキサン中1.6Mのn-ブチルリチウム溶液360ml0.57molを滴下で加える。更に1時間-70°Cにおいて混合物を攪拌し、引き続いて、100mlのTHF中の66ml0.59molのホウ酸トリメチルを滴下で加える。バッチを0°Cまで温め、46mlの氷酢酸および100mlの水を加える。次いで、30°Cにおいて140mlの過酸化水素30を滴下で加える。この添加の間に、反応混合物は約45°Cまで温まる。混合物を室温まで放冷し、定型操作を施す前に更に1時間攪拌する。これにより78gの粗生成物が与えられ、それを更に精製することなく、200mlのエチルメチルケトン中に溶解し、0.4molのn-臭化ブチルおよび0.5molの炭酸カリウムを加える。混合物を還流下で一晩沸騰し、定型操作を施す。0.5mbarおよび107~110°Cの沸点において蒸留することにより、最終精製を行う。C-8I;Δn=0.0832;Δε=-8.6。下式の以下の化合物を、類似して調製する。<例2>8.4gの3-ブロモ-1-プロペン69mmolおよび8.1gの炭酸カリウムと共に、10gの4-プロポキシ-2,3-ジフルオロフェノール53mmolを還流下において一晩沸騰する。混合物に定型操作を施し、0.5mbarおよび88~90°Cの沸点において残渣を蒸留する。Tg-86C-38I;Δn=0.0873;Δε=-7.7。下式の以下の化合物を、類似して調製する。上および下において、V0は、20°Cにおける容量閾電圧[V]を表し、Δnは、20°Cおよび589nmにおける光学的異方性を表し、Δεは、20°Cおよび1kHzにおける誘電異方性を表し、cl.p.は、透明点[°C]を表し、K1は、20°Cにおけるスプレイsplay変形に対する弾性定数[pN]を表し、K3は、20°Cにおけるベンドbend変形に対する弾性定数[pN]を表し、γ1は、20°Cにおいて測定され、磁界内回転法で決定される回転粘度[mPas]を表し、LTSは、試験用セル内で決定される低温安定性ネマチック相を表す。容量閾電圧の測定用に使用されるディスプレイは、20μmの間隔で離れている2枚の平坦で平行な外板と、外板の内側でSE-1211日産化学社の配向層で覆われた電極層とを有し、配向層は液晶のホメオトロピック配向をもたらす。他に明らかに示さない限り、本出願において全ての濃度は、対応する混合物または混合物成分に関する。全ての物理的特性はメルク液晶、液晶の物理的特性1997年11月、ドイツ国メルク社に記載される通りに決定され、他に明らかに示さない限り、20°Cの温度が適用される。<混合物例>PS-VA混合物を調製するために、下式の0.2の重合性化合物を、例M31からの99.8の混合物に加える。PS-VA混合物を、ホメオトロピック配向のセル内に導入する。24Vの電圧を印加後、100mW/cm2の強度のUV光でセルを照射する。以下のチルト角が生じる。<例M38>PS-VA混合物を調製するために、下式の0.3の重合性化合物を、例M37からの99.7の混合物に加える。PS-VA混合物を、ホメオトロピック配向のセル内に導入する。24Vの電圧を印加後、100mW/cm2の強度のUV光でセルを照射する。<例M39>PS-VA混合物を調製するために、下式の0.3の重合性化合物を、例M37からの99.7の混合物に加える。PS-VA混合物を、ホメオトロピック配向のセル内に導入する。24Vの電圧を印加後、100mW/cm2の強度のUV光でセルを照射する。<例M40>PS-VA混合物を調製するために、下式の0.3の重合性化合物を、例M37からの99.7の混合物に加える。PS-VA混合物を、ホメオトロピック配向のセル内に導入する。24Vの電圧を印加後、100mW/cm2の強度のUV光でセルを照射する。"